Brevet FR3085603A1 — publié le 20200313

PROCEDE POUR LE TRAITEMENT D'UN SUBSTRAT SOI DANS UN EQUIPEMENT DE NETTOYAGE MONOPLAQUE DOMAINE DE L'INVENTION La présente invention concerne le domaine de la microélectronique. Elle concerne en particulier un procédé de nettoyage de substrats SOI (« Silicon on Insulator »), utilisant 10 un équipement de nettoyage monoplaque. ARRIERE PLAN TECHNOLOGIQUE DE L'INVENTION 15 Les équipements de nettoyage monoplaque (appelés « SWC » pour « single wafer cleaner » selon la terminologie anglo-saxonne) sont couramment utilisés dans les procédés microélectroniques pour leurs hautes performances de nettoyage des plaques de grands diamètres (notamment 300mm). En effet, ils 20 permettent de limiter certaines défectivités en bords de plaques, souvent associées aux équipements de nettoyage par lots, fonctionnant avec des séquences d'immersion dans des bains chimiques. Les risques de contamination croisée entre plaques d'un même lot sont également moindres dans des équipements de 25 nettoyage monoplaque. Enfin, ces équipements permettent une plus grande flexibilité dans le choix des séquences de nettoyage, qui peuvent être, le cas échéant, adaptées à chaque plaque. Dans un équipement monoplaque, la plaque est maintenue 30 par des doigts sur sa périphérie et animée par un mouvement de rotation au cours des différentes séquences de nettoyage ou d'amincissement (gravure chimique). Des bras de dispense de solutions chimiques et/ou de solutions de rinçage sont configurés pour se déplacer au-dessus de la plaque ; la solution 2 dispensée s'étend par centrifugation sur toute la surface de la plaque et est éjectée en bord de plaque. Une pluralité de bols, de forme tronconique, disposés dans un espace périphérique à la plaque, permet de récupérer sélectivement les solutions 5 chimiques, dispensées consécutivement lors des séquences de nettoyage ou d'amincissement. Les bols sont aptes à changer d'altitude par rapport à la plaque, ainsi chaque bol peut être positionné de manière à récupérer une solution particulière lorsqu'elle est éjectée en bord de plaque, ce qui évite le 10 mélange de solutions chimiques incompatibles. Un équipement monoplaque peut par exemple être mis en oeuvre pour le nettoyage et/ou l'amincissement final de la couche superficielle de silicium d'une plaque SOI, et en particulier 15 d'une plaque FDSOI (« Fully Depleted SOI »), présentant une couche de silicium très mince (typiquement, entre quelques nanomètres et quelques dizaines de nanomètres). La demanderesse a observé une augmentation de 500, de la 20 quantité de défauts HF sur des plaques FDSOI dont la couche de silicium superficielle présente une épaisseur de l'ordre de 10 à 12 nm, subissant un nettoyage final sur un équipement de nettoyage monoplaque, comparativement à un nettoyage similaire dans un équipement multi-plaque à bains chimiques (environ 2 25 défauts /plaque). Même si ces chiffres sont susceptibles de varier en fonction des propriétés de la couche superficielle, l'augmentation des défauts HF reste significative et il apparait nécessaire d'améliorer les procédés de nettoyage ou de gravure de substrats SOI sur un équipement monoplaque. 30 Rappelons qu'un défaut HF correspond à une dégradation en surface ou dans le volume de la couche superficielle de silicium, donnant naissance à un chemin d'accès à travers ladite couche superficielle jusqu'à la couche d'oxyde sous-jacente du substrat SOI. La révélation de ces dégradations se fait par 3 immersion de la plaque dans une solution d'acide fluorhydrique (HF) qui, en pénétrant à travers la couche superficielle, va attaquer la couche d'oxyde et rendre visible le défaut. 5 OBJET DE L'INVENTION La présente invention vise à pallier tout ou partie des inconvénients précités. Elle concerne un procédé de nettoyage et/ou d'amincissement de plaques SOI sur un équipement monoplaque. L'invention vise en particulier à proposer une solution pour la réduction des défauts HF sur des substrats FDSOI après nettoyage sur un équipement monoplaque. BREVE DESCRIPTION DE L'INVENTION L'invention concerne un procédé pour le traitement d'un substrat SOI dans un équipement de nettoyage monoplaque, ledit 20 équipement comprenant : - Un système de préhension du substrat, apte à opérer un mouvement de rotation, - Une première buse pour la dispense d'une première solution sous forme d'un jet de gouttelettes sur une face avant 25 du substrat, Le procédé est remarquable en ce que l'énergie cinétique surfacique des gouttelettes est inférieure ou égale à 30 Joules/m2. 30 Selon d'autres caractéristiques avantageuses et non limitatives de l'invention, prises seules ou selon toute combinaison techniquement réalisable : - le jet de gouttelettes est formé à partir du mélange de la première solution liquide présentant un débit 4 compris entre 0,1 litre par minute et 0,2 litre par minute, et d'azote gazeux présentant un débit inférieur ou égal 70 litres par minute, préférentiellement inférieur ou égal à 60 litres par 5 minute ; - l'équipement de nettoyage monoplaque comprend une deuxième buse pour la dispense d'une deuxième solution sur une face arrière du substrat, et la dispense de la deuxième solution sur la face arrière du substrat est 10 opérée uniquement lorsque la face avant est protégée par la dispense de la première solution ou par la formation d'un coussin d'azote ; - l'équipement de nettoyage monoplaque comprend une troisième buse pour la dispense d'une troisième 15 solution sous forme d'un jet liquide à faible ou moyenne pression sur la face avant du substrat, et la dispense de la deuxième solution sur la face arrière du substrat est opérée uniquement lorsque la face avant est protégée par la dispense de la troisième solution ou de la première solution ou par la formation d'un coussin d'azote ; - le coussin d'azote est formé entre la face avant du substrat et une plaque écran, positionnée parallèlement à ladite face avant et à faible distance de celle-ci, et apte à expulser de l'azote sous pression ; - la dispense d'une solution sur la face arrière du substrat est synchronisée avec la dispense d'une solution sur la face avant du substrat ; - l'équipement de nettoyage monoplaque comprend une pluralité de bols de forme tronconique et disposés dans un espace périphérique au substrat pour récupérer les solutions après dispense, et le changement de position de chaque bol est opéré uniquement lorsque le 5 mouvement de rotation du système de préhension du substrat présente une vitesse inférieure ou égale à 600 tours par minute. 5 BREVE DESCRIPTION DES DESSINS D'autres caractéristiques et avantages de l'invention ressortiront de la description détaillée qui va suivre en 10 référence aux figures annexées sur lesquelles : - les figures la(i) et la(ii) présentent des schémas d'un équipement de nettoyage monoplaque ; - le tableau 1 présente un traitement standard appliqué à un substrat, dans un équipement de nettoyage monoplaque ; 15 - la figure lb présente un empilement de cartographies de la face avant de plusieurs substrats FDSOI traités selon le traitement standard, dans un équipement de nettoyage monoplaque ; - les tableaux 2, 3 et 4 présentent chacun un traitement 20 appliqué à un substrat, dans un équipement de nettoyage monoplaque, respectivement selon un premier, un deuxième et un troisième mode de réalisation du procédé conforme à l'invention ; - les figures 2, 3 et 4 présentent chacune un empilement de 25 cartographies de la face avant de plusieurs substrats FDSOI traités respectivement selon le premier, le deuxième et le troisième mode de réalisation du procédé conforme à l'invention ; 30 DESCRIPTION DETAILLEE DE L'INVENTION L'invention concerne un procédé pour le traitement d'un substrat SOI, dans un équipement de nettoyage monoplaque (SWC). 6 Un tel équipement comprend une chambre de traitement, dans laquelle se trouve un système de préhension (non représenté) du substrat 1 à traiter. Habituellement, mais de manière non 5 limitative, ledit système comporte au moins trois doigts qui maintiennent mécaniquement le substrat 1 en sa périphérie. Le système de préhension est apte à opérer un mouvement de rotation, qui est transmis au substrat 1 au cours des séquences de traitement. 10 L'équipement monoplaque comprend également au moins une buse 10,30 pour la dispense d'au moins une solution sur une face avant la du substrat 1. Rappelons que la face avant la du substrat 1 est la face dite active, en particulier pour un 15 substrat SOI, la face active est la face libre de la couche superficielle de silicium. La buse 10,30 est habituellement supportée par un bras mobile apte à la positionner sensiblement en vis-à-vis du centre du substrat 1 et/ou apte à se déplacer au-dessus du substrat, par exemple en effectuant des allers- 20 retours en arc de cercle. La solution distribuée par la buse 10,30 est répartie sur toute la surface du substrat 1 par centrifugation. Différents types de solutions liquides peuvent être dispensées sur la face avant la du substrat 1. A titre d'exemple, 25 nous pouvons citer des solutions chimiques acides ou basiques (acide fluorhydrique (HF), acide chlorhydrique (HC1), acide sulfurique (H2SO4), ozone (03), SC2 - Standard Clean 2 (HC1/H202/H20), SC1 - Standard Clean 1 (NH3/H202/H20)) avec des concentrations variables des composés, ou des solutions de 30 rinçage (eau ultra pure). Elles peuvent être dispensées sous forme d'un jet liquide à faible ou moyenne pression (typiquement 0,5 à 2,5 1/min) ou sous forme d'un jet de gouttelettes (spray). Le spray est formé par le mélange d'un gaz à haute pression et du liquide de la 7 solution souhaitée à faible pression. Le gaz utilisé est habituellement de l'azote. Pour la dispense sur la face avant la du substrat 1, 5 l'équipement monoplaque comprend en particulier une première buse 10 permettant la dispense d'une première solution sous forme d'un jet de gouttelettes. Dans la suite de cette description, on appellera « première solution » toute solution dispensée sur la face avant la du substrat 1 sous forme d'un jet de gouttelettes. 10 La première solution pourra être choisie parmi les différentes solutions liquides précédemment énoncées. La dispense par spray est classiquement utilisée pour retirer efficacement les contaminations particulaires de la surface du substrat 1. Pour le nettoyage de substrats en 15 silicium, nus ou pourvus de couches homogènes, structurés ou sans structuration, le jet de gouttelettes est habituellement formé par un mélange d'azote, ayant un débit compris entre 0.5 1/min et 250 1/min, et de liquide (ladite première solution, qui pourra par exemple être une solution de SC1) ayant un débit 20 compris entre 50 ml/min et 300 ml/min. L'équipement monoplaque comprend avantageusement au moins une buse 20 pour la dispense d'au moins une solution, sur une face arrière lb du substrat 1, opposée à sa face avant la. Cette 25 buse 20 peut être supportée par un bras fixe apte à positionner ladite buse sensiblement en vis-à-vis du centre du substrat 1, au niveau de sa face arrière lb. Alternativement, le bras peut être mobile, apte à positionner la buse 20 sensiblement en vis-à-vis du centre du substrat 1 et/ou à se déplacer en-dessous du 30 substrat, par exemple en effectuant des allers-retours en arc de cercle. La solution distribuée par la buse 20 est répartie sur toute la face arrière lb du substrat 1 par centrifugation. Différents types de solutions liquides peuvent être dispensées sur la face arrière lb du substrat 1, notamment les 8 solutions précédemment énoncées pour la dispense en face avant la. Habituellement, elles sont dispensées sous forme d'un jet liquide à faible ou moyenne pression (typiquement 0,5 à 2,5 l/min). 5 Pour la dispense sur la face arrière lb du substrat 1, l'équipement monoplaque comprend donc en particulier une deuxième buse 20 permettant la dispense d'une deuxième solution. Dans la suite de cette description, on appellera « deuxième solution » toute solution dispensée sur la face arrière lb du 10 substrat 1. Avantageusement, l'équipement monoplaque comprend au moins une autre buse 30 (appelée « troisième buse ») permettant la 15 dispense, sur la face avant la du substrat 1, d'une solution sous forme d'un jet liquide à faible ou moyenne pression. Dans la suite de cette description, on appellera « troisième solution » toute solution dispensée sur la face avant la du substrat 1 sous forme d'un jet liquide à faible ou moyenne 20 pression. La troisième solution pourra être choisie parmi les différentes solutions liquides précédemment énoncées. L'équipement monoplaque comprend avantageusement une 25 pluralité de bols 40 disposés dans un espace périphérique au substrat 1 (figure la(i)) et destinés à récupérer sélectivement les premières, deuxièmes et/ou troisièmes solutions utilisées pour traiter le substrat 1. Chaque bol 40 présente une forme tronconique et est apte à changer d'altitude vis-à-vis du 30 substrat 1 ; chaque bol 40 peut ainsi être positionné de manière à récupérer une solution particulière lorsqu'elle est éjectée en bord de plaque (figure la(ii)). 9 A titre d'exemple, une séquence de nettoyage de type : - Ozone (03) - Rinçage (EDI pour eau désionisée) - SC1 ou SC2 5 - SC1 spray (dispense sous forme de jet de gouttelettes) - Rinçage (EDI) - SC2 - Rinçage (EDI) peut être utilisée pour nettoyer les contaminations 10 organiques, particulaires et métalliques de substrats SOI. Le tableau 1 présente les paramètres standard d'une telle séquence selon l'état de la technique, par exemple appliquée à des substrats de silicium nus ou pourvus de couches homogènes (telles que des oxydes par exemple). Les proportions des différents 15 constituants NH3/H202/H20 pour le SC1 et HC1/H202/H20 pour le SC2 sont notés entre parenthèses dans le tableau 1, ainsi que le ou les débits au niveau des première 10, deuxième 20 et troisième 30 buses. Lors des étapes 1, 2, 3, 5, 6 et 7, la dispense en face 20 avant la du substrat 1 est effectuée à partir de la troisième buse 30, sous forme de jet liquide à faible ou moyenne pression (débit de l'ordre de 2 litres par minute). Lors de l'étape 4, la solution SC1 est dispensée sous forme d'un jet de gouttelettes à partir de la première buse 10 ; le 25 jet de gouttelettes (spray) est formé à partir du mélange de la première solution (SC1 dans cet exemple) dont le débit est de 0,05 litre par minute, et d'azote gazeux dont le débit est de 100 litres par minute. 30 La demanderesse a appliqué cette séquence standard à des substrats SOI 1, dans l'équipement monoplaque. Comme cela est bien connu en soi, un substrat SOI comporte une couche superficielle de silicium et une couche d'oxyde de silicium 10 enterré, disposés sur un substrat support. Un substrat SOI peut être fabriqué à partir du procédé Smart-CutTM, basé sur une implantation d'ions légers d'hydrogène et/ou d'hélium dans un substrat donneur et un collage par exemple par adhésion 5 moléculaire de ce substrat donneur sur le substrat support, une couche d'oxyde de silicium étant intercalée entre les deux substrats. Une étape de détachement permet ensuite de séparer une couche mince superficielle du substrat donneur, au niveau du plan de fragilisation défini par la profondeur d'implantation 10 des ions. Des étapes de finition, pouvant inclure des traitements thermiques à haute température, confèrent enfin la qualité cristalline et de surface requise à la couche active. Ce procédé est particulièrement adapté pour la fabrication de couches superficielles de silicium très minces. Les étapes de finition 15 du substrat SOI incluent également des séquences de nettoyage et/ou d'amincissement de la couche superficielle de silicium. En particulier, la séquence standard a été appliquée à des substrats FDSOI comportant une couche superficielle de silicium 20 et un oxyde de silicium enterré présentant respectivement une épaisseur de 10 nm et de 30 nm. Une telle séquence de nettoyage permet, comme sur des substrats de silicium, de nettoyer la face avant la et la face arrière lb du substrat SOI 1 ; elle peut également permettre 25 d'amincir la couche superficielle de silicium de quelques nanomètres, lors de la dispense de la solution SC1 sur la face avant la, pour retirer des imperfections superficielles ou atteindre une épaisseur de couche précise. 30 La figure lb présente un empilement de cartographies de face avant la d'une trentaine de substrats FDSOI, après traitement selon la séquence standard dans l'équipement monoplaque et après révélation de défauts HF. Le nombre moyen de défauts HF (représentés par des points sur la cartographie 7_1 empilée) sur chaque plaque est environ 5 fois supérieur après traitement, comparativement à un traitement similaire dans un équipement multi-plaques à bains chimiques. Notons que les cartographies sont obtenues à partir 5 d'instruments de mesure de défectivité (seuil 0,1 micron) basés sur la microscopie par réflexion en champ sombre, de type KLATENCOR Surfscan SP (marque déposée). 10 Le procédé de traitement selon l'invention est remarquable en ce que l'étape de dispense par spray d'une première solution sur la face avant du substrat FDSOI est opérée de sorte que l'énergie cinétique surfacique (ou densité surfacique d'énergie) des gouttelettes du spray soit inférieure ou égale à 30 15 Joules/m2. Cette énergie cinétique surfacique correspond à l'énergie délivrée par une gouttelette 1 au moment de l'impact sur la plaque 1. On l'évalue a partir de l'équation suivante : 2 m E= 271-r2 Avec m la masse de la gouttelette, v sa vitesse, r son rayon. 20 On pourra se référer aux systèmes et techniques connus de l'état de la technique permettant de caractériser la vitesse d'éjection d'une gouttelette en sortie d'un spray. Par exemple, dans l'équipement monoplaque utilisé ici, avec 25 un débit d'azote 45 litres par minute pour la dispense par spray, l'énergie cinétique de la gouttelette est d'environ 3.35E-9 J. La surface d'impact de la gouttelette est de l'ordre de 3.14E-10m2. On a donc une densité surfacique d'énergie de l'ordre de 10 J/m2. 30 En effet, la demanderesse a observé que la projection de ces gouttelettes sur la face avant la d'un substrat SOI 1 était susceptible d'endommager mécaniquement la couche superficielle 12 de silicium, d'autant plus que l'épaisseur de cette couche est fine, en particulier pour des épaisseurs inférieures à 50nm. L'endommagement se traduit par des micro-trous ou des défauts cristallins traversant la couche superficielle de silicium, 5 lesquels sont à l'origine de l'augmentation de défauts HF. Le tableau 2 présente les paramètres principaux d'un premier mode de réalisation du procédé selon l'invention. A l'étape 4, la première solution SC1 est dispensée sous forme d'un jet de 10 gouttelettes formé à partir du mélange de : - ladite première solution dont le débit est compris entre 0,1 litre par minute et 0,2 litre par minute, préférentiellement entre 0,15 et 0,2 litre par minute, - et d'azote gazeux dont le débit est inférieur ou égal à 15 70 litres par minute, préférentiellement inférieur ou égal à 60 litres par minute. Dans cette configuration, l'énergie cinétique surfacique des gouttelettes arrivant sur la face avant la du substrat SOI 20 1 est inférieure ou égale à 30 Joules/m', ce qui évite ou diminue nettement l'endommagement de la couche superficielle de silicium. On prend ici l'exemple d'une dispense par spray d'une première solution de type SC1, mais la nature de la solution est 25 indifférente et pourrait notamment être choisie parmi les différents types de solutions précitées : dans tous les cas, le procédé selon l'invention prévoit que la densité surfacique d'énergie des gouttelettes du spray, arrivant sur la face avant la du substrat SOI 1, soit inférieure ou égale à 30 Joules/m' 30 pour limiter les endommagements mécaniques de la couche superficielle de silicium. Préférentiellement, l'énergie cinétique surfacique des gouttelettes du spray sera choisie supérieure à 2 Joules/m2, pour 13 conserver une bonne efficacité de nettoyage de la surface du substrat. La figure 2 présente un empilement de cartographies de face 5 avant d'une trentaine des substrats FDSOI, après application du procédé selon le premier mode de réalisation, dans l'équipement monoplaque, et après révélation de défauts HF. Le nombre moyen de défauts HF sur chaque substrat a diminué d'environ 30 à 40% par rapport à la figure lb, soit une amélioration significative 10 par rapport à la séquence standard. Avantageusement, au cours du procédé, la dispense d'une deuxième solution sur la face arrière lb du substrat 1 est opérée 15 uniquement lorsque la face avant la dudit substrat 1 est protégée par la dispense d'une première ou d'une troisième solution. Le tableau 3 présente les paramètres principaux d'un deuxième mode de réalisation du procédé selon l'invention. Dans ce deuxième mode de réalisation, aucune dispense d'une deuxième 20 solution (en face arrière lb) n'est réalisée si la dispense d'une première ou d'une troisième solution (en face avant la) n'est pas en cours. Le deuxième mode de réalisation comprend en outre les paramètres optimisés de l'étape 4 énoncés dans le premier mode de réalisation. 25 La demanderesse a identifié que le liquide éjecté en bords du substrat 1 au niveau de la face arrière lb (deuxième solution) pouvait être renvoyé sous forme d'éclaboussures sur la face avant la du substrat 1, en particulier par rebond sur les parois tronconiques du bol 40 de récupération. Lorsque la couche 30 superficielle de silicium est nue, ces éclaboussures sont susceptibles de l'endommager mécaniquement. Un tel endommagement se traduit encore une fois par des micro-trous ou des défauts cristallins traversant la couche superficielle de silicium, et susceptibles d'induire des défauts HF. 14 Par contre, si la couche superficielle de silicium est couverte par une couche liquide (au cours de la dispense d'une première solution ou d'une troisième solution), les éclaboussures n'ont pas d'effet délétère sur la couche 5 superficielle. Selon ce deuxième mode de réalisation, les dispenses face avant (à partir de la première buse 10 ou de la troisième buse 30) et face arrière (à partir de la deuxième buse 20) sont 10 opérées en même temps. On parle ainsi de synchronisation des dispenses. Cela implique une prise en considération du temps nécessaire pour que les dispenses soient acheminées sur chacune des faces la,lb au même moment, le temps nécessaire dépendant essentiellement de la longueur des conduits permettant 15 l'approvisionnement des solutions. Cette synchronisation permet de limiter ou supprimer le temps durant lequel l'une des faces la,lb n'est pas protégée par l'une des solutions dispensées, limitant ainsi les risques de détérioration de la face non protégée. En synchronisant les dispenses en face avant et en 20 face arrière, on limite également la variabilité de l'angle d'éjection des première, deuxième et/ou troisième solutions en bords de substrat 1, ce qui diminue les risques d'éclaboussures par rebond sur les parois tronconiques des bols 40. 25 La figure 3 présente un empilement de cartographies de face avant d'une trentaine des substrats FDSOI, après application du procédé selon le deuxième mode de réalisation, dans l'équipement monoplaque, et après révélation de défauts HF. Le nombre moyen 30 de défauts HF sur chaque plaque est diminué d'environ 20% par rapport à la figure 2 (premier mode de réalisation), soit une amélioration notable par rapport au premier mode de réalisation du procédé, et une amélioration significative par rapport à la séquence standard. 15 Notons que la synchronisation des dispenses en face avant la et en face arrière lb pourrait être mise en oeuvre indépendamment de l'optimisation de la dispense de la première 5 solution en face avant la sous forme de jet de gouttelettes. Selon une variante du deuxième mode de réalisation, la protection de la face avant la du substrat 1, lorsque la dispense 10 d'une deuxième solution sur la face arrière lb du substrat 1 est opérée, peut être réalisée par la formation d'un coussin d'azote. Préférentiellement, le coussin d'azote est formé entre la face avant du substrat SOI et une plaque écran, positionnée parallèlement à ladite face avant et à faible distance de celle- 15 ci, typiquement de l'ordre de 1 à 2 mm ; la plaque écran est apte à expulser un flux d'azote sous pression, qui va éviter le retour de projections sur les bords du substrat 1, en face avant la. De la même manière qu'une couche liquide protège la couche 20 superficielle de silicium de l'impact des éclaboussures issues de la dispense en face arrière, une couche de gaz permet également de limiter leur effet délétère. 25 Avantageusement, au cours du procédé, le changement de position de chaque bol 40 parmi la pluralité de bols de l'équipement de nettoyage monoplaque, est opéré lorsque le mouvement de rotation du système de préhension du substrat 1 présente une vitesse inférieure ou égale à 600 tours par minute. 30 Le tableau 4 présente les paramètres principaux de ce troisième mode de réalisation du procédé selon l'invention. Ce troisième mode de réalisation inclut les optimisations énoncées dans les premier et deuxième modes de réalisation et inclut le fait de limiter la vitesse de rotation du substrat 1 lors des 16 changements de position d'un bol 40. Cette limitation permet de restreindre le renvoi d'éclaboussures depuis les parois tronconiques du bol 40 vers la face avant la du substrat 1. 5 La figure 4 présente un empilement de cartographies de face avant d'une trentaine des substrats FDSOI, après application du procédé selon le troisième mode de réalisation, dans l'équipement monoplaque, et après révélation de défauts HF. Le nombre moyen de défauts HF sur chaque plaque est diminué 10 d'environ 20% par rapport à la figure 3 (deuxième mode de réalisation), soit une amélioration notable par rapport aux premier et deuxième modes de réalisation du procédé, et par rapport à la séquence standard. 15 Notons que la limitation de la vitesse de rotation de la plaque au moment des changements de position d'un bol 40 pourrait être mise en oeuvre indépendamment de la synchronisation des dispenses en face avant la et en face arrière lb et/ou indépendamment de l'optimisation de la dispense de la première 20 solution en face avant la sous forme de jet de gouttelettes. Le procédé selon l'invention est particulièrement adapté au traitement de substrats SOI présentant des couches minces (silicium et oxyde) d'épaisseurs inférieures à 50nm, et en 25 particulier des substrats dont la couche superficielle de silicium est inférieure à 20nm. Bien entendu, l'invention n'est pas limitée aux modes de 30 mise en oeuvre et exemples décrits, et on peut y apporter des variantes de réalisation sans sortir du cadre de l'invention REVENDICATIONS1. Procédé pour le traitement d'un substrat SOI (1) dans un équipement de nettoyage monoplaque, ledit équipement comprenant : - Un système de préhension du substrat (1) apte à opérer un mouvement de rotation, - Une première buse (10) pour la dispense d'une première solution sous forme d'un jet de gouttelettes sur une face avant (la) du substrat (1), Le procédé étant caractérisé en ce que l'énergie cinétique surfacique des gouttelettes est inférieure ou égale à 30 Joules/m2. 2. Procédé selon la revendication précédente, dans lequel le jet de gouttelettes est formé à partir du mélange de la première solution liquide présentant un débit compris entre 0,1 litre par minute et 0,2 litre par minute, préférentiellement entre 0,15 litre par minute et 0,2 litre par minute, et d'azote gazeux présentant un débit inférieur ou égal 70 litres par minute, préférentiellement inférieur ou égal à 60 litres par minute. 3. Procédé selon l'une des revendications précédentes, dans lequel l'équipement de nettoyage monoplaque comprend une deuxième buse (20) pour la dispense d'une deuxième solution sur une face arrière (lb) du substrat (1), et dans lequel la dispense de la deuxième solution sur la face arrière (lb) du substrat (1) est opérée uniquement lorsque la face avant (la) est protégée par la dispense de la première solution ou par la formation d'un coussin d'azote. 4. Procédé selon la revendication précédente, dans lequel l'équipement de nettoyage monoplaque comprend une troisième 18 buse (30) pour la dispense d'une troisième solution sous forme d'un jet liquide à faible ou moyenne pression sur la face avant (la) du substrat (la), et dans lequel la dispense de la deuxième solution sur la face arrière (lb) du substrat 5 (1) est opérée uniquement lorsque la face avant (la) est protégée par la dispense de la troisième solution ou de la première solution ou par la formation d'un coussin d'azote. 5. Procédé selon l'une des deux revendications précédentes, 10 dans lequel le coussin d'azote est formé entre la face avant (la) du substrat et une plaque écran, positionnée parallèlement à ladite face avant (la) et à faible distance de celle-ci, et apte à expulser de l'azote sous pression. 15 6. Procédé selon l'une des trois revendications précédentes, dans lequel la dispense d'une solution sur la face arrière (lb) du substrat (1) est synchronisée avec la dispense d'une solution sur la face avant (la) du substrat (1). 20 7. Procédé selon l'une des revendications précédentes, dans lequel l'équipement de nettoyage monoplaque comprend une pluralité de bols (40) de forme tronconique et disposés dans un espace périphérique au substrat (1) pour récupérer les solutions après dispense, et dans lequel le changement 25 de position de chaque bol (40) est opéré uniquement lorsque le mouvement de rotation du système de préhension du substrat présente une vitesse inférieure ou égale à 600 tours par minute. 30